(57)【要約】【課題】薄手の光学フィルムをロール状に巻き取っても、巻きズレや巻き緩みを防止できるとともに、黒帯び故障やフィルム変形故障を防止することができる光学フィルム及びその製造方法を提供する。【解決手段】フィルム厚み目標値ＴＭ（χ）（ｍｍ）を【数１】2014167532.tif 000009とし、製造されたフィルムをフィルム幅方向に０．５ｍｍ刻みで測定し、その測定値をプロットして繋げた関数をＴ（χ) （ｍｍ）とし、Ｔ（χ)がＴＭ（χ）の１００±０．８％以内となるよう厚み分布を調整する。【選択図】図２
2014167532.tif 000002
【特許請求の範囲】
【請求項１】
フィルム幅方向の端から３ｍｍ入った箇所の厚みの左右の平均値をＴｓ（ｍｍ）、フィルム幅方向の一方端からの位置をχ （ｍｍ）、フィルム幅をＷ（ｍｍ）、フィルム両端にローレット加工されたローレットの高さをＲ（ｍｍ）としたとき、これらの関数として表されるフィルム厚み目標値ＴＭ（χ）（ｍｍ）を
【数１】
2014167532.tif 000007
とし、
製造されたフィルムをフィルム幅方向に０．５ｍｍ刻みで測定し、その測定値をプロットして繋げた関数をＴ（χ) （ｍｍ）とし、
Ｔ（χ)がＴＭ（χ）の１００±０．８％以内となるよう厚み分布を調整する光学フィルムの製造方法。
【請求項２】
前記光学フィルムの厚みは１０〜４０μｍである請求項１に記載の光学フィルムの製造方法。
【請求項３】
前記光学フィルムは３８００ｍ以上巻き取られる請求項１又は２に記載の光学フィルムの製造方法。
【請求項４】
前記光学フィルムはセルローストリアセテート（ＴＡＣ）フィルムである請求項１〜３の何れか１項に記載の光学フィルムの製造方法。
【請求項５】
フィルム幅方向の端から３ｍｍ入った箇所の厚みの左右の平均値をＴｓ（ｍｍ）、フィルム幅方向の一方端からの位置をχ （ｍｍ）、フィルム幅をＷ（ｍｍ）、フィルム両端にローレット加工されたローレットの高さをＲ（ｍｍ）としたとき、これらの関数として表されるフィルム厚み目標値ＴＭ（χ）（ｍｍ）を
【数２】
2014167532.tif 000008
とし、
製造されたフィルムをフィルム幅方向に０．５ｍｍ刻みで測定し、その測定値をプロットして繋げた関数をＴ（χ) （ｍｍ）とし、
Ｔ（χ)がＴＭ（χ）の１００±０．８％以内となるよう厚み分布を調整した光学フィルム。
【発明の詳細な説明】
【技術分野】
【０００１】
本発明は、光学フィルム及びその製造方法に係り、特に、偏光板の保護フィルム等に使用される、セルロースアセテートやポリエステル等から成る光学フィルム及びその製造方法に関する。
【背景技術】
【０００２】
偏光板の保護フィルムなどに使用される光学フィルムは、溶液製膜法や溶融製膜法によって製造される。
【０００３】
溶液製膜法では、走行する無端支持体上に濃厚溶液（ドープ）を流延し、このドープが乾燥して自己支持性が生じた後、連続的に剥ぎ取ってさらに乾燥させることによって製造される。
【０００４】
このようにして製造された帯状のフィルムは、例えば、特許文献１のように、側端部（幅方向の端部）にローレットが付与された後、ロール状に巻き取られ、フィルムロールとして保存、搬送される。ローレットは、エンボス、ナーリング加工とも称される微小の凹凸であり、巻きズレや巻き緩みを防止できるとともに、フィルム同士が密着（ブロッキング）して起きる黒帯び故障を防止することができる。なお、黒帯び故障が発生すると、フィルム同士を剥がす際にクニック状の変形が生じて均一な偏光度を得られなくなるので、特に光学用途フィルムとして使用する際に不具合が発生する。
【０００５】
フィルムロールとなった光学フィルムは、次の工程において巻き戻され、一方側の面に防眩処理等の塗布が施される。そして、側端部を除いた部分（製品部）から所定の形状を切り抜くことによって、偏光板保護フィルム等の製品が製造される。
【先行技術文献】
【特許文献】
【０００６】
【特許文献１】特開２００３−１６７３１４号公報
【発明の概要】
【発明が解決しようとする課題】
【０００７】
ところで、近年、スマートフォンやタブレットコンピュータの成長により、薄手の光学フィルムの需要が高まって来ている。モバイル機器は、バッテリー容量を確保したいため光学フィルムは薄いほど良いからである。
【０００８】
従来の厚み（６０μｍ程度）の光学フィルムは腰があるため、特許文献１のようにローレット加工することで黒帯び故障を防止することができるが、薄手の光学フィルムは変形しやすいため、黒帯び故障が発現するだけでは無く、巻き取りに起因するフィルム変形（ベコ）故障が発現するという問題が生じる。なお、巻き取りに起因するフィルム変形（ベコ）には、亀ベコと捩れベコとが有り、亀ベコは亀の甲羅模様に見える変形故障であり、捩れベコは捩れにより縦シワが生じる変形故障である。
【０００９】
これらの変形故障は、フィルムを巻き取る際に巻き取りロール内に空気が巻き込まれ、時間経過とともにエアが抜け、その部分が座屈することで発生する。
【００１０】
本発明はこのような事情によりなされたもので、薄手の光学フィルムをロール状に巻き取っても、巻きズレや巻き緩みを防止できるとともに、黒帯び故障やフィルム変形故障を防止することができる光学フィルム及びその製造方法を提供することを目的とする。
【課題を解決するための手段】
【００１１】
本発明は前記目的を達成するために、フィルム幅方向の端から３ｍｍ入った箇所の厚みの左右の平均値をＴｓ（ｍｍ）、フィルム幅方向の一方端からの位置をχ （ｍｍ）、フィルム幅をＷ（ｍｍ）、フィルム両端にローレット加工されたローレットの高さをＲ（ｍｍ）としたとき、これらの関数として表されるフィルム厚み目標値ＴＭ（χ）（ｍｍ）を
【００１２】
【数１】
2014167532.tif 000003
【００１３】
とし、製造されたフィルムをフィルム幅方向に０．５ｍｍ刻みで測定し、その測定値をプロットして繋げた関数をＴ（χ) （ｍｍ）とし、Ｔ（χ)がＴＭ（χ）の１００±０．８％以内となるよう厚み分布を調整する光学フィルムの製造方法を提供する。
【００１４】
また、本発明は前記目的を達成するために、フィルム幅方向の端から３ｍｍ入った箇所の厚みの左右の平均値をＴｓ（ｍｍ）、フィルム幅方向の一方端からの位置をχ （ｍｍ）、フィルム幅をＷ（ｍｍ）、フィルム両端にローレット加工されたローレットの高さをＲ（ｍｍ）としたとき、これらの関数として表されるフィルム厚み目標値ＴＭ（χ）（ｍｍ）を
【００１５】
【数２】
2014167532.tif 000004
【００１６】
とし、製造されたフィルムをフィルム幅方向に０．５ｍｍ刻みで測定し、その測定値をプロットして繋げた関数をＴ（χ) （ｍｍ）とし、  Ｔ（χ)がＴＭ（χ）の１００±０．８％以内となるよう厚み分布を調整した光学フィルムを提供する。
【００１７】
幅方向両端のローレットの厚みに応じてフィルム中央部に生じる巻き取りロール内部のフィルム間の空隙を埋めるため、幅方向中央部の厚みを増す中厚厚みパターンにすることが有効であり、中厚度は基線厚みにローレット厚みの１／１０の値を加えたものを頂点とした上に凸の曲線（放物線）とすることで前述のフィルム変形（ベコ）故障が防げることがわかった。
【００１８】
そして、本願発明者は、鋭意研究により、光学フィルムの形状を上記式で表される上に凸の形状であるＴＭ（χ）を導き出し、製造されたフィルムをフィルム幅方向に０．５ｍｍ刻みで測定し、その測定値をプロットして繋げた関数をＴ（χ) （ｍｍ）とし、Ｔ（χ)がＴＭ（χ）の１００±０．８％の範囲に入るように厚み分布調整することで、薄手の光学フィルムをロール状に巻き取っても、巻きズレや巻き緩みを防止できるとともに、黒帯び故障やフィルム変形故障を防止することができることを見出した。
【００１９】
なお、ここで、フィルム幅方向の端から３ｍｍ入った箇所の厚みの左右の平均値Ｔｓ（ｍｍ）、フィルム幅方向の一方端からの位置χ （ｍｍ）、フィルム幅Ｗ（ｍｍ）は、フィルム全体幅の数値である。
【００２０】
本発明において、光学フィルムの厚みは１０〜４０μｍであることが好ましい。
【００２１】
本発明は、厚みが１０〜４０μｍの薄手の光学フィルムをロール状に巻き取る場合でも、巻きズレや巻き緩みを防止できるとともに、黒帯び故障やフィルム変形故障を防止することができる。
【００２２】
本発明において、光学フィルムは３８００ｍ以上巻き取られていることが好ましい。
【００２３】
本発明は、３８００ｍ以上巻き取られていても、巻きズレや巻き緩みを防止できるとともに、黒帯び故障やフィルム変形故障を防止することができる。
【００２４】
本発明において、光学フィルムはセルローストリアセテート（ＴＡＣ）フィルムであることが好ましい。
【発明の効果】
【００２５】
本発明に係る光学フィルム及びその製造方法によれば、薄手の光学フィルムをロール状に巻き取っても、巻きズレや巻き緩みを防止できるとともに、黒帯び故障やフィルム変形故障を防止することができる。
【図面の簡単な説明】
【００２６】
【図１】光学フィルムの製造ラインの全体構成を示す概念図である。
【図２】本発明に係るＴＭ（χ）の関係式を説明するグラフである。
【図３】本発明に係る光学フィルムとその製造方法を説明するグラフである。
【発明を実施するための形態】
【００２７】
以下添付図面に従って本発明に係る光学フィルムの好ましい実施の形態について説明する。なお、本発明は、溶融製膜法によって製造される光学フィルムにおいても同様に成り立つが、溶液製膜法によって製造される光学フィルムを例に説明する。
【００２８】
図１は、本発明に係るフィルムを製造する製造装置１０の全体構成を示す模式図である。
【００２９】
同図に示すように、製造装置１０には、ミキシングタンク１２が設けられ、このミキシングタンク１２にはドープ１４が貯留されている。ドープ１４はミキシングタンク１２で混合された後、ポンプ１６によって濾過装置１８に送り出され、この濾過装置１８で濾過される。濾過されたドープ１４は、流延ダイ２０の先端から、走行中の流延バンド２２の上に押し出されて流延される。流延バンド２２は、ステンレス板等によって無端状に形成され、表面が鏡面仕上げされており、この流延バンド２２上に流延されたドープは、自己支持性がでた後に剥ぎ取られる。剥ぎ取られたフィルム２４は、テンターによる延伸乾燥部２６と、ロール乾燥部２８とを通過して乾燥される。特にロール乾燥部２８では、ロール３０、３０、…を介してフィルム２４を搬送しつつ、乾燥エアをフィルム２４に吹きつけることにより、フィルム２４を十分に乾燥させる。こうして乾燥されたフィルム２４は、ロール乾燥部２８の最終段階で可動パスロール５０にガイドされた後、エッジポジションコントロール装置４８によって幅方向の位置が調整される。
【００３０】
位置が調整されたフィルム２４は、ローレット付与装置３２の一対のローラ３６、３６によって挟圧される。一対のローラ３６、３６は、一方が刻印ローラ、他方がフラットローラになっており、例えば１００μｍの間隔で配置される。この一対のローラ３６、３６は、所定の処理条件（例えば圧力が０．１〜１．０ＭＰａ、処理温度が１００〜３００℃）でフィルム２４の両側端部を挟圧する。これにより、フィルム２４の両側端部が塑性変形され、ローレット部が形成される。ローレット部は、フィルム２４の一方の面のみに設けられ、もう一方の面はフラットに形成されている。後工程で塗布を行う際は、このフラットな面に塗布が施される。
【００３１】
ローレット部は、本来の効果（巻きズレや黒帯び故障の抑制効果等）を十分に得るために、以下のような形状にするとよい。例えば、ローレット高さは０．５〜５．０μｍ程度とすることが好ましい。ローレット高さとは、ローレット部実厚みから直近のローレットが付与されていない部分のフィルム厚みを引いた値である。
【００３２】
さらに、ローレット部は、フィルム２４の幅方向の縁から距離が２０ｍｍ以内となる範囲に形成することが好ましく、ローレット部の幅は５〜１５ｍｍとすることが好ましい。このような範囲にローレット部を設けることによって、ローレット効果を十分に得ることができるとともに、フィルム２４の製品部の面積を大きくとることができる。
【００３３】
なお、ローレット付与装置３２において、圧力や処理温度などの処理条件は、フィルム素材、ライン速度、フィルム厚さ等に応じて適切な条件を適宜選定すればよい。
【００３４】
ローレット付与装置３２でローレット部が付与されたフィルム２４は、耳切装置３８によって耳切り加工される。この耳切装置３８は、例えば刃付きローラによってフィルム２４の幅方向の縁を切り落とし、フィルム２４の幅寸法を精度良く揃える。この耳切装置３８は、刃形状などの切断条件を最適化することによって、切断面のバリを極力抑えるように構成されている。なお、切断面のバリを防止するため、耳切装置３８として、レーザーや超音波を利用した切断装置を用いてもよい。
【００３５】
耳切加工されたフィルム２４は、除電器４０によって、フィルム２４に帯電した電気が除去された後、巻取装置４２の巻芯４４にロール状に巻き取られる。巻き取りの際、コンタクトロール４６でフィルム２４を押圧することによって、エアの抱き込みが防止されるとともに、フィルム２４の巻き姿勢が改善される。巻取装置４２の巻芯４４は、幅方向に規則的に反復運動することが好ましく、これによって、フィルムロールの端面に同心円状の規則的な凹凸を形成し、ローレット部の厚み精度のバラツキを均一化することができる。なお、巻芯４４を幅方向に規則的に反復運動させる代わりに、エッジポジションコントロール装置（不図示）を巻取装置４２の前段に設け、フィルム２４の位置を幅方向に規則的に変化させて巻き取るようにしても同様の効果を得ることができる。
【００３６】
このようにして得られた光学フィルムロールは、必要に応じて保存、搬送される。そして、次の工程において巻き戻され、フィルムの片面に防眩処理等の塗布が施される。その後、フィルムの製品部（側端部を除いた部分）が所定の形状に切断され、偏光板保護フィルム等の製品が製造される。
【００３７】
上記の如く製造されたフィルムは、製造開始時に、フィルム幅方向に０．５ｍｍ刻みで測定する。そして、その測定値をプロットして繋げた関数をＴ（χ) （ｍｍ）とする。
【００３８】
そして、フィルム幅方向の端から３ｍｍ入った箇所の厚みの左右の平均値をＴｓ（ｍｍ）、フィルム幅方向の一方端からの位置をχ （ｍｍ）、フィルム幅をＷ（ｍｍ）、フィルム両端にローレット加工されたローレットの高さをＲ（ｍｍ）としたとき、これらの関数として表されるフィルム厚み目標値ＴＭ（χ）（ｍｍ）を
【００３９】
【数３】
2014167532.tif 000005
【００４０】
とする。
【００４１】
ここで、フィルム幅方向の端から３ｍｍ入った箇所の厚みの左右の平均値Ｔｓ（ｍｍ）、フィルム幅方向の一方端からの位置χ （ｍｍ）、フィルム幅Ｗ（ｍｍ）は、フィルム全体の数値である。
【００４２】
なお、上記式は、幅方向両端のローレットの厚みに応じてフィルム中央部に生じる巻き取りロール内部のフィルム間の空隙を埋めるため、幅方向中央部の厚みを増す中厚厚みパターンにすることが有効であり、図２に示すように、中厚度は基線厚みにローレット厚みの１／１０の値を加えたものを頂点とした上に凸の曲線（放物線）とすることでフィルム変形（ベコ）故障が防げることがわかったことにより決定した式である。
【００４３】
そして、上記式で求められるＴＭ（χ）の上下±０．８％の範囲を合格部分とする。
【００４４】
そして、測定値をプロットして繋げた関数をＴ（χ) （ｍｍ）が合格部分に入っているかどうかを判断する。
【００４５】
合格部分に入っていない箇所は、例えば流延ダイ２０先端の幅方向隙間を調整し、ＴＭ（χ）の１００±０．８％の範囲に入るようにする。
【００４６】
図３は、上記製造方法の具体的な一例を示したものである。
【００４７】
図３のグラフにおいて、Ｔ（χ) は、実際の巻き取り後に、フィルムをフィルム幅方向に０．５ｍｍ刻みで厚みを測定し、その測定値をフィルム幅方向の一方端からの位置をχ （ｍｍ）としてプロットし、繋げたグラフである。
【００４８】
また、この測定したフィルムにおいて、フィルム幅方向の端から３ｍｍ入った箇所の厚みの左右の平均値Ｔｓ（ｍｍ）、フィルム幅Ｗ（ｍｍ）、フィルム両端にローレット加工されたローレットの高さＲ（ｍｍ）を計測し、上記ＴＭ（χ）の曲線（カーブ）を求めてグラフ上に記載する。
【００４９】
さらに、ＴＭ（χ）の曲線の上下それぞれ０．８％の上限・下限を記載する。
【００５０】
ＴＭ（χ）の曲線の上下それぞれ０．８％の上限・下限の範囲を合格部分とする。
【００５１】
Ｔ（χ)が合格部分に入るように調整することで、薄手の光学フィルムをロール状に巻き取っても、巻きズレや巻き緩みを防止できるとともに、黒帯び故障やフィルム変形故障を防止することができる。
【００５２】
なお、フィルム厚み目標値ＴＭ（χ）の式、及び、ＴＭ（χ）の１００±０．８％の範囲を合格部分とし、Ｔ（χ) が合格部分に入っていれば良いことは、鋭意研究により導き出した。
【００５３】
以上、溶液製膜法によって製造される光学フィルムを例に説明したが、溶融製膜法によって製造される光学フィルムにおいても同様に成り立つ。また、図１のフィルム製造装置１０は延伸乾燥部２６を有するが、例えば、延伸を行わない光学フィルムにおいても同様に成り立つ。
【００５４】
なお、本実施形態において、光学フィルムの厚みは１０〜４０μｍであることが好ましい。厚みが１０〜４０μｍの薄手の光学フィルムをロール状に巻き取る場合でも、巻きズレや巻き緩みを防止できるとともに、黒帯び故障やフィルム変形故障を防止することができる。
【００５５】
また、本実施形態において、光学フィルムは３８００ｍ以上巻き取られていることが好ましい。３８００ｍ以上という非常に長いフィルムロールにおいても、本実施形態は、巻きズレや巻き緩みを防止できるとともに、黒帯び故障やフィルム変形故障を防止することができる。
【実施例】
【００５６】
ドープとしてセルローストリアセテートを塩化メチレンとメタノールの混合溶液で溶解し、このドープをステンレスバンド上に流延してフィルムを製造した。ドープには、主原料のセルローストリアセテートの他にトリフェニールフォスフェイトやビフェニールディフェニールフォスフェイトの可塑剤、及びＵＶ吸収剤、並びにシリカ系のマット剤を混合した。
【００５７】
ステンレスバンド上に流延したフィルムは加熱処理で十分に乾燥した後、幅１０ｍｍのローレット加工を施し、巻き取りテンションを３００Ｎとして３９００ｍを巻き取った。フィルム幅は１３４０ｍｍ、厚みは２５μｍとした。
【００５８】
ここで、３つの水準について巻き取り長さ３９００ｍの光学フィルムロールを作製した。１つ目は、従来のフィルム厚みで作製したものであり、２つ目は、Ｔ（χ) がＴＭ（χ）の１００±１．６％の範囲に入っているもの、３つ目は、Ｔ（χ) がＴＭ（χ）の１００±０．８％の範囲に入っているもの、とした。なお、ここで１つ目の「従来のフィルム厚みで作製したもの」とは、厚みパターンが下に凸形状（船底形状）で、且つＴ（χ) がＴＭ（χ）の１００±０．８％の範囲の合格部分に入っていないフィルムである。
【００５９】
そして、巻き取ったフィルムでの巻きズレの有無、亀ベコや捩れベコの有無、黒帯故障の有無、角巻き変形の有無を目視で観察した。なお、ここで「角巻き変形」とは、巻き表面が断面円形の綺麗な曲率にならず、所々に角ばった変形箇所が見られることをいう。以下、評価基準を示す。
【００６０】
［巻ズレの評価］
巻取りロールの端面（側面）の揃い具合や乱れを評価した。
Ａ：幅方向のズレなく綺麗に巻かれている（ズレ量３ｍｍ以内）。
Ｂ：幅方向のズレが見られる（３ｍｍより大きく１０ｍｍ未満）。
Ｃ：幅方向に大きくズレている箇所がある（ズレ量１０ｍｍ以上）。
【００６１】
［亀ベコの評価］
Ａ：巻き表面に亀ベコ変形が見られない。
Ｂ：巻き表面に弱い亀ベコ変形が見られる。
Ｃ：巻き表面に広範囲に強い亀ベコ変形が見られる。
【００６２】
［捩れベコの評価］
Ａ：巻き表面にヨジレベコ状変形が見られない。
Ｂ：巻き表面に弱いヨジレベコ状変形が見られる。
Ｃ：巻き表面に全幅全長で広範囲に強いヨジレベコ状変形が見られる。
【００６３】
［黒帯の評価］
Ａ：黒帯が見られない。
Ｂ：黒帯が若干見られる。
Ｃ：巻き表面のほとんどに黒帯が発生している。
【００６４】
［角巻きの評価］
Ａ：巻き表面に角巻き変形が見られない。
Ｂ：巻き表面に弱い角巻き変形が見られる。
Ｃ：巻き表面に広範囲に強い角巻き変形が見られる。
【００６５】
結果を表１に示す。なお、測定器としては、デジタルリニアゲージ（ＯＮＯ ＳＯＫＫＩ ＤＧ−９２５分解能１μｍ）を使用した。
【００６６】
【表１】
2014167532.tif 000006
【００６７】
表１から分かるように、Ｔ（χ) がＴＭ（χ）の１００±０．８％の範囲に調整された光学フィルムは、巻きズレや巻き緩みを防止できるとともに、黒帯び故障やフィルム変形故障を防止することができることが分かる。
【符号の説明】
【００６８】
１０…フィルム製造装置、１２…ミキシングタンク、１４…ドープ、１６…ポンプ、１８…濾過装置、２０…流延ダイ、２２…流延バンド、２４…フィルム、２６…延伸乾燥部、２８…ロール乾燥部、３０…ロール、３２…ローレット付与装置、３６…ローラ、３８…耳切装置、４０…除電器、４２…巻取装置、４４…巻芯、４６…コンタクトロール、４８…エッジポジションコントロール装置
【図１】
2014167532.tif 000010
【図２】
2014167532.tif 000011
【図３】
2014167532.tif 000012